FR 2768238 A1 19990312 FR 9807580 A 19980616 PROCEDE DE FABRICATION D'UN PANNEAU D'AFFICHAGE A CRISTAUX LIQUIDES MULTIDOMAINE Arrière-plan de l'invention La présente invention concerne un panneau d'affichage à cristaux liquides et plus particulièrement un procédé de fabrication d'un panneau d'affichage à cristaux liquides multidomaines. En général, un cristal liquide d'un afficheur à cristaux liquides (LCD) comprend des molécules anisotropes. La direction moyenne des axes longitudinaux de ces molécules est appelée le directeur. La distribution du directeur dans le cristal liquide est déterminée par l'énergie d'ancrage du cristal liquide sur un substrat, et est caractérisée par une orientation du directeur correspondant à une énergie de surface minimale du cristal liquide et à l'énergie d'ancrage. Une réorientation du directeur est obtenue en appliquant un champ électrique externe au cristal liquide. Une unité de base d'un panneau d'afficheur à cristaux liquides comprend deux (30 substrats en verre entre lesquels est disposé le cristal liquide. Afin d'obtenir une transmission uniforme et un rapport de contraste élevé dans le panneau d'afficheur à cristaux liquides, il est avantageux d'aligner le cristal liquide de manière homogène dans une cellule à cristaux liquides. La technique la plus courante pour obtenir un alignement homogène comprend la formation de micro-sillons sur une surface de polymère. Cela résulte en une éner- gie d'ancrage élevée qui conduit à un alignement stable du cristal liquide. Cette tech- nique est appelée le procédé de frottement, qui est une méthode simple de frottement 2 2768238 d'un substrat revêtu de polymère avec un tissu. Le procédé de frottement est large- ment utilisé puisqu'il est rapide et permet une fabrication à grande échelle. Toutefois, le procédé de frottement présente des inconvénients sérieux. Compte tenu du fait que la forme des microsillons formés sur la couche d'alignement dépend du tissu du tfrottement et de l'intensité de frottement, l'alignement du cristal liquide est souvent hétérogène, ce qui entraîne une distorsion de phase et une diffu- sion de la lumière. En outre. des décharges électrostatiques (ESD) dues au frottement d'une surface de polymère génère une contamination du panneau d'afficheur à cristaux liquides à matrice active par des poussières, ce qui diminue le rendement de 1 0 fabrication et endommage le substrat. Afin de résoudre ces problèmes, un procédé de photo-alignement a été proposé utilisant de la lumière ultraviolette polarisée à laquelle est exposé un polymère pho- tosensible (M. Schadt et al., Jpn. J. Appl. Phys., 31 (1992) 2155; T. Ya. Marusii & Yu. A. Reznikov, Mol. Mat., 3 (1993) 161). La capacité d'alignement d'un polymère photosensible est déterminée par l'anisotropie du polymère photosensible induite par l'exposition à la lumière ultraviolette. Les matériaux de photo-alignement utilisés dans les panneaux d'afficheur à cristaux liquides comprennent le polyvinylcinnamate (PVCN) (M. Schadt et al., Jpn. J. Appl. Phys. 31 (1992) 2155), le polysiloxane (PS), le polyimide (PI) et similaires. Les propriétés de photo-alignement de ces matériaux apparaissent après exposition à la lumière ultraviolette polarisée. En outre, ces matériaux peuvent être utilisés sur une base de copolymère po- lyimide-silicium dopé d'un colorant diazodiamrnine ou sur une base d'un mélange de monomère cristal liquide nématique polymérisable pour le stockage optique (W.M. Gibbons et al., Nature. 351 (1991), 49; P.J. Shannon et al., Nature, 368 (1994) 532). Ces matériaux sont photosensibles dans un spectre visible. Alors que la direction d'alignement d'une couche d'alignement est en général perpendiculaire à la direction de polarisation d'une lumière ultraviolette utilisée pour l'exposition, certains matériaux fournissent une direction d'alignement parallèle à la direction de polarisation de la lumière ultraviolette. Le procéde de photo-alignement présente divers avantages par rapport au pro- cédé de frottement conventionnel. Tout d'abord, il n'y a pas de décharges électro- statiques provenant du tissu de frottement lors du frottement. Par conséquent, les particules de poussière ne contaminent pas le substrat. Puis, le polymère photo- sensible est capable de contrôler la direction d'alignement et l'énergie d'ancrage azi- muthale de la couche d'alignement. Ainsi, la direction d'alignement est déterminée dans la cellule à cristaux liquides. Le procédé de photoalignement est alors utilisé 3 2768238 pour former une cellule à cristaux liquides multidomaines qui améliore les caracté- ristiques d'angle de vue du panneau d'afficheur à cristaux liquides. On connaît de nombreux procédés pour former une cellule à cristaux liquides multidomaines en utilisant le procédé de photo-alignement. Un procédé proposé par W.M. Gibbons et ai. (Nature, 351 (1991) 49) propose qu'après frottement unidirectionnel d'un substrat revêtu d'un polymère photosensible, le substrat peut être exposé à la lumière ultraviolette pour former une direction d'alignement perpendiculaire à la direction de frottement. Lc panneau d'afficheur à cristaux liquides comprend un premier substrat, un second substrat frotté dans la même direction que la direction de frottement du premier substrat et un cristal li- quide disposé entre le premier et le second substrats. Dans le procédé Gibbons, tou- tefois, il est nécessaire d'utiliser le procédé de frottement pour former des micro- sillons dans la couche d'alignement, ce qui provoque toujours les problèmes associés aux décharges électrostatiques et à la contamination par la poussière provenant du 1 5 frottement. Une modification du procédé Gibbons est proposée par P. J. Shannon et al. (Nature, 368 (1994) 532). Selon le procédé Shannon, au lieu de frotter la couche d'alignement, le premier alignement est obtenu par exposition de la couche d'alignement à la lumière polarisée. Alors que le procédé Shannon évite les incon- vénients du procédé de frottement, il présente un problème en ce qu'afin de changer la direction d'alignement pendant le procédé de fabrication, deux étapes d'exposition distinctes utilisant la lumière polarisée sont requises, les directions de polarisation étant mutuellement perpendiculaires. Ainsi, il faut plusieurs étapes de traitement. Plus précisément, I'invention propose un procédé de fabrication d'un panneau d'affichage à cristaux liquides multidomaines comprenant les étapes de - formation d'une couche de photo-alignement sur un substrat; - positionnement d'un masque présentant une pluralité dc régions de photo- transmittances ditfférentes; et - formation de différentes directions d'alignement dans différents domaines de ( la couche de photo- alignement correspondant à chacune de la pluralité de régions par exposition de la couche de photo-alignement à la lumière à travers le masque. Selon un autre aspect de l'invention, ladite couche de photo- alignement comprend une pluralité de matériaux correspondant à une première région et à une deuxième région du masque. Selon un autre aspect de l'invention, une direction d'alignement du domaine correspondant à la première région du masque est horizontale par rapport à la direc- tion de polarisation de la lumière d'exposition et une direction d'alignement de do- maine correspondant à la seconde région du masque est verticale par rapport à la di- 0 1A 81A.1)(' - 1,,il., 1')9# -.3/13 4 2768238 rection de polarisation de la lumière d'exposition, Selon encore un autre aspect de l'invention, lesdits domaines correspondant à la première région du masque comprennent un dérivé du PSCN et les domaines correspondant à la seconde région du masque comprennent un dérivé d'azobenzène. > Selon un autre aspect de l'invention, lesdits domaines correspondant à la pre- mière région du masque comprennent un dérivé du PSCN et lesdits domaines corres- pondant à la seconde région du masque comprennent de l'orange de méthyle. Selon encore un autre aspect de l'invention, les domaines correspondant à la première région du masque comprennent en outre un dérivé du PSCN et les domaines 1 0 correspondant à la seconde région du masque comprennent le rouge de méthyle. Selon un autre aspect de l'invention, chacune de la pluralité de régions du masque présente une première région et à une seconde région, dans lequel les pre- mière et seconde régions transmettent la lumière dans une gamme de longueur d'ondes différente. Selon un autre aspect de l'invention encore, la première région transmet la lumière ultraviolette et la seconde région transmet la lumière visible. Selon une autre forme de réalisation de l'invention, une seule exposition est utilisée pour exposer la couche de photo-alignement. Par ailleurs, l'invention propose un panneau d'affichage à cristaux liquides multidomaines comprenant: - un premier substrat et un second substrat; - un cristal liquide disposé entre le premier substrat et le second substrat; et - une couche photosensible recouvrant le premier substrat et présentant une pluralité de premiers domaines et une pluralité de seconds domaines, dans lesquels un alignement de molécules photosensibles dans la pluralité de premiers domaines est orthogonal à l'alignement de molécules photosensibles dans la pluralité des seconds domaines; - dans lequel la couche photosensible comprend un matériau sensible à la lu- mière ultraviolette et un matériau sensible à la lumière visible. Selon un mode de réalisation, le matériau sensible à la lumière ultraviolette, 3 méthyle et le rouge de méthyle. n Selon un autre aspect de l'invention, la couche photosensible d'un panneau d'affichage à cristaux liquides multidomaines comprend un mélange du polymère PSCN-1 et d'un polymère AB. 9 1441.1 4)-"I 6l 19 - I ie4/13 2768238 Selon une autre forme de réalisation de l'invention, le second substrat comprend en outre une couche de polyimide et une pluralité de microsillons. Selon un mode de réalisation de l'invention, la couche photosensible comprend un mélange du polymère PSCN-2 et de 20 % d'orange de méthyle. Selon un autre mode de réalisation, la couche photosensible comprend un mélange du polymère PSCN-2 et % de rouge de méthyle. Selon encore un mode de réalisation, ladite couche photosensible est exposée à la lumière ultraviolette et visible en utilisant une seule exposition. Selon encore une autre forme de réalisation, une bande d'absorption du maté- riau sensible à la lumière visible est dans une bande de transmission du matériau sen- sible à la lumière ultraviolette. D'autres caractéristiques et avantages de l'invention apparaîtront à la lecture de la description qui suit des modes de réalisation de l'invention donnés à titre d'exemple et en référence aux dessins annexés qui montrent: Figure 1, une formule d'un matériau d'une couche d'alignement PSCN-I selon un premier mode de réalisation de la présente invention; Figure 2, une formule d'un matériau d'une couche d'alignement AB (azobenzène) selon un premier mode de réalisation de la présente invention; Figure 3 une formule d'un matériau d'une couche d'alignement PSCN-2 selon un second et troisième modes de réalisation de la présente invention; Figure 4, une formule d'un matériau d'une couche d'alignement d'orange de méthyle selon le deuxième mode de réalisation de la présente invention; Figure 5, une formule d'un matériau d'une couche d'alignement de rouge de méthyle selon le troisième mode de réalisation de la présente invention Figure 6, un montage expérimental pour former une direction d'alignement multidomaine sur la couche d'alignement selon la présente invention; Figure 7, un spectre d'absorption d'un mélange des polymères PSCN-I et AB; Figure 8, un spectre d'irradiation d'une lampe au mercure; Figure 9, un spectre d'absorption du polymère PSCN-2 dopé d'un colorant azo orange de méthyle; et Figure 10, un spectre d'absorption du polymère PSCN-2 dopé d'un colorant azo rouge de méthyle. En général, il est connu dans l'art que les matériaux photosensibles fournissent une direction d'alignement d'une couche d'alignement qui est soit horizontale, soit verticale par rapport à la direction de polarisation de la lumière ultraviolette utilisée pour l'exposition. De même, la direction d'alignement de la couche d'alignement est déterminée par une distribution spectrale de la lumière utilisée pour exposer la couche d'alignement. C'est-à-dire que la direction d'alignement est déterminée par un 6 2768238 changement de structure chimique du matériau d'alignement dû à l'exposition à la lumière visible et ultraviolette. Par exemple, lorsqu'un polymère PSCN-1, montré à la figure 1, est exposé à une lumière ultraviolette de 260 nm d'une intensité de 2 à 5 mW/cm2 pendant 5 mi- nutes, on crée une direction d'alignement qui est horizontale par rapport à la direc- tion de polarisation de la lumière ultraviolette. Egalement, lorsqu'un polymère PSCN-2, montré à la figure 3, est exposé dans les mêmes conditions pendant 30 mi- nutes, le polymère PSCN-2 présente des propriétés similaires. Ces matériaux absor- bent la lumière dans une plage de longueurs d'ondes de 200 à 400 nm. Dans le PSCN-1 et le PSCN-2 tels que ci-dessus, les groupes terminaux du siloxane, -OSi(CH3)3, sont substitués par d'autres groupes fonctionnels tels que OH et simi- laire. L'unité de répétition n dans les figures 1, 2 et 3 est égale à 1 jusqu'à 40, et de préférence est 32. Par ailleurs, les polymères absorbant la lumière dans lc spectre visible présen- 1 5 tent de bonnes propriétés de photo-alignement. Par exemple, AB (azobenzène) montré à la figure 2, absorbe la lumière dans une plage de longueur d'ondes de 400 à 500 nm et présente une direction d'alignement photo-induite qui est verticale par rapport à la direction de polarisation de la lumière d'exposition. Ce résultat peut également être obtenu par dopage d'un polymère photosensible avec un colorant anizotrope de faible poids moléculaire. Par exemple, si un poly- siloxane et polyimide dopés avec des molécules de colorants diazodiamine et azo sont exposés à la lumière visible polarisée, on crée une direction d'alignement qui est verticale par rapport à la direction de polarisation de la lumière visible (W.M. Gibbons et al., Nature, 351 (1991) 49; Y. Iimura et al., Jpn. J. Appl. Phys. 32 (1993) L93; A. Dyadyusha et al., Mol. Mater. 5 (1995) 183). De plus, si les polymères PSCN-1 et PSCN-2 dopés avec des colorants azo orange de méthyle (montré à la figure 4) et rouge de méthyle (montré à la figure 5) sont exposés à la lumière polarisée comprise dans leurs bandes d'absorption, qui cor- respond à une région de transmission des polymères PSCN-1 et PSCN-2, on crée une ) direction d'aligncment qui est horizontale par rapport à la direction de polarisation de la lumière d'exposition. Ces résultats sont le fondement d'un nouveau procédé d'obtention d'alignement de cristaux liquides multi-domaines dans un panneau d'afficheur à cristaux liquides. La présente invention utilise les propriétés de photo-alignement cidessus pour contrôler la direction d'alignement d'une couche d'alignement par une seule étape de photo-exposition. La couche d'alignement comprend une combinaison de matériaux présentant des bandes d'absorption différentes et conduit à des directions 7 2768238 d'alignement mutuellement orthogonales selon la longueur d'ondes de la lumière d'exposition. Un procédé de fabrication du panneau d'afficheur à cristaux liquides multi- domaine selon la présente invention utilise l'exposition de régions différentes du substrat (ici la région A&, et AL1) de telle façon que l'alignement du cristal liquide est formé en directions orthogonales. La lumière A;1 est une lumière à laquelle est exposée la région A;1 qui provoque l'alignement du cristal liquide horizontalement par rapport à la direction de polarisation de la lumière d'exposition, et la lumière A; l est la lumière à laquelle est exposée la région Ak1_L qui provoque l'alignement du 1) cristal liquide verticalement par rapport à la direction de polarisation de la lumière d'exposition. Il en résulte que les domaines de la couche d'alignement ainsi exposés sont alignés en direction mutuellement orthogonale. Un substrat présentant une couche de photo-alignement ainsi exposé peut alors être utilisé pour la fabrication d'un panneau d'afficheur à cristaux liquides multidomaine. 1 Un montage expérimental pour la formation des directions d'alignement multi- domaines de la couche d'alignement est montré à la figure 6. Un substrat est revêtu d'un matériau de photo-alignement PM. La lumière d'exposition comprend la lumière AXil et de la lumière Ak1 émises par une lampe au mercure (Hg). Le matériau de photo-alignement PM comprend un mélange qui conduit à des directions d'alignement mutuellement orthogonales après l'exposition en formant ainsi la couche de photo-alignement. La lumière d'exposition traverse un polariseur P qui polarise la lumière linéairement, un condenseur C et un masque M. Le masque M comprend deux types de régions. La première région (T1) laisse passer la lumière A;1 mais non la lumière Ak. La seconde région (T2) laisse passer la lumière AX_ mais non la lumière A;1. Il résulte de l'exposition une région de photo-alignement correspondant à la région T1 présente une direction d'alignement qui est horizontale par rapport à la direction de polarisation de la lumière d'exposition et une région de photo- alignement correspondant à la seconde région T2 présente une direction d'alignement qui est verticale par rapport à la direction de 3) polarisation de la lumière d'exposition. Dans le panneau d'afficheur à cristaux liquides multidomaine de la présente in- vention, on forme un pixel avec des directions d'alignement de chaque domaine mu- tuellement orthogonal. Il est par exemple possible de fabriquer une cellule avec un premier substrat ayant une couche d'alignement photoexposée et un second substrat avant une couche d'alignement alignée de manière unidirectionnelle. Les couches d'alignement sont placées dc manière à ce que la direction d'alignement de la couche d'alignement unidirectionnelle coïncide avec l'une des directions d'alignement de la couche de photo-alignement. Le cristal liquide s'aligne alors de manière homogène 4.llm'llll' ll.l)I} - t{. A 1 s i ll M-. M.7113 X8 2768238 dans une région dans laquelle les directions d'alignement des deux substrats sont pa- rallèles et forme une hélice dans une région dans laquelle les directions d'alignement des deux substrats sont mutuellement orthogonales. Si la cellule à cristaux liquides est placée entre deux polariseurs parallèles ou deux polariseurs croisés, il est alors possible de contrôler la transmission et l'extinction du panneau d'afficheur à cristaux liquides. La présente invention permet la fabrication d'un panneau d'afficheur à cristaux liquides multidomaine présentant un large angle de vue. Le panneau d'afficheur à cristaux liquides a une structure en hélice à deux domaines o l'alignement du cristal 1 0 liquide de chaque domaine est tourné de 90 par rapport au domaine voisin. Chaque domaine à un angle de vue asymétrique, mais lorsqu'il est compensé par une somme d'angles de vue des deux domaines, l'angle de vue devient symétrique. Selon le premier mode de réalisation préféré, on prépare une solution du poly- mère PSCN-1 et du polymère AB (rapport en poids 2/1) dans du 1,2dichloroéthane. La concentration totale en polymère dans la solution est de 10 g/l. Les polymères sont déposés sur un substrat en verre par un procédé de dépôt par centrifugation pendant 30 secondes. La vitesse de rotation d'une machine de dépôt par centrifugation est de 4000 tpm. Le substrat est soumis à un léger recuit après la séparation par centrifugation à 60 C pendant une heure. Le spectre d'absorption des polymères est montré à la fi- gure 7. Le polymère PSCN-I absorbe la lumière ultraviolette et le polymère AB ab- sorbe la lumière visible. Le substrat est préparé par un montage expérimental montré à la figure 6. La lampe Hg est une source à la fois dc lumière ultraviolette et de lumière visible. La direction de polarisation dc la lumière ultraviolette est parallèle à un grand côté du substrat en verre., Le spectre d'émission de la lampe Hg est montré à la figure 8. Le spectre d'émission est mesuré sur un MDR-12 avec un PhotoMult FEU-79 à P = 250 W. L'intensité lumineuse au niveau du masque M est de 3 mW/cm2. Le masque est constitué par un substrat en verre mince de 2x3 cm2, sur la surface duquel sont dé- posés des morceaux d'un film de polymère de Ixl mm2 agencés en réseau. Le film polymère bloque la lumière ultraviolette mais laisse passer la lumière visible émise par la lampe Hg (voir figure 8). Le substrat est exposé pendant 15 minutes. La cellule à cristaux liquides comprend le premier substrat formé avec la couche d'alignement et le second substrat en verre revêtu d'un polyimide CU-2012 et ensuite frotté. La couche d'alignement présente un alignement unidirectionnel paral- lèle au grand côté du substrat et la cellule à cristaux liquides est ensuite fabriquée en utilisant des procédés conventionnels. L'épaisseur de la cellule, c'est-à-dire l'espacement entre les substrats, est de 0,5 mm et il est rempli avec un cristal liquide 9 2768238 ZL1 4801-000, fabriqué par la société Merck, à température ambiante. La cellule à cristaux liquides est ensuite placée entre des polariseurs croisés. Sclon un deuxième mode de réalisation préféré, similaire au premier mode de réalisation préféré, on utilise un mélange du polymère PSCN-2 et de l'orange de méthyle comme couche de photo-alignement. La concentration en poids de l'orange dc méthyle dans le polymère PSCN-2 est de 20 %. L'exposition d'un substrat est ef- fectué pendant 5 minutes et l'on obtient des résultats similaires au premier mode de réalisation préféré. Un spectre d'absorption du matériau de photo-alignement du second mode de réalisation préféré est montré à la figure 9. Selon un troisième mode de réalisation préféré, similaire au premier mode de réalisation préféré, on utilise un mélange du polymère PSCN-2 et du rouge de mé- thyle comme couche de photo-alignement. La concentration en poids du rouge de méthyle dans le polymère PSCN-2 est de 30 %. Un substrat revêtu du mélange est exposé pendant 30 minutes et les résultats sont similaires au premier mode de réali- sation préfétré. Le spectre d'absorption du mélange de polymère en PSCN- 2 et du rouge de méthyle est montré à la figure 10. Un procédé de fabrication du panneau d'afficheur à cristaux liquides multi- domaine selon la présente invention est décrit en utilisant une couche d'alignement qui comprend les matériaux ayant des bandes d'absorption différentes et conduit à () des directions d'alignement mutuellement orthogonales, après exposition à une lu- mière de plages de longueur d'ondes différentes. Par conséquent, une seule étape de photo-exposition est requise pour un masque ayant une pluralité de régions avec des propriétés différentes de transmission de la lumière. Par ailleurs, le panneau d'afficheur à cristaux liquides multidomaine présente des bonnes caractéristiques d'angle de vue et peut également être utilisé pour des dispositifs de stockage optique d'informations. Bien entendu, la présente invention n'est pas limitée aux exemples et modes de réalisation décrits et représentés mais elle est susceptible de nombreuses variantes accessibles à l'homme de l'art, Il est aussi clair que l'invention n'est pas limitée aux ( modes dc réalisation préférés. lql()I #lX.1I>)(. - 16 illll 1991. 9/13 ;2768238 REVENDICATIONS 1.- Un procédé de fabrication d'un panneau d'affichage à cristaux liquides multidomaines comprenant les étapes de: - formation d'une couche de photo-alignement sur un substrat: - positionnement d'un masque présentant une pluralité de régions de photo- transmittances différentes; et - formation de différentes directions d'alignement dans différents domaines de la couche de photo-alignement correspondant à chacune de la pluralité de régions par 1 0 exposition de la couche de photo-alignement à la lumière à travers le masque. 2.- Le procédé selon la revendication 1, dans lequel la couche de photoali- gnement comprend une pluralité de matériaux correspondant à une première région et à une deuxième région du masque. 3.-Le procédé selon la revendication 1 ou 2, dans lequel une direction d'alignement du domaine correspondant à la première région du masque est hori- zontale par rapport à la direction de polarisation de la lumière d'exposition et une di- rection d'alignement de domaine correspondant à la seconde région du masque est verticale par rapport à la direction de polarisation de la lumière d'exposition. 4.- Le procédé selon l'une des revendications 1 à 3, dans lequel les domaines correspondant à la première région du masque comprennent un dérivé du PSCN et les domaines correspondant à la seconde région du masque comprennent un dérivé d'azobenzène. 5.- Le procédé selon l'une des revendications 1 à 4, dans lequel les domaines correspondant à la premiere région du masque comprennent un dérivé du PSCN et les domaines correspondant à la seconde région du masque comprennent de l'orange de méthyle. 6.- Le procédé selon l'une des revendications I à 5, dans lequel les domaines correspondant à la première région du masque comprennent un dérivé du PSCN et les domaines correspondant à la seconde région du masque comprennent le rouge de i0 méthylc. 7.- Le procédé selon l'une des revendications I à 6, dans lequel chacune de la pluralité de régions du masque présente une première région et à une seconde région, dans lequel les première et seconde régions transmettent la lumière dans une gamme de longueur d'ondes différente. Il 8.- Le procédé selon l'une des revendications I à 7, dans lequel la première région transmet la lumière ultraviolette. 9.- Le procédé selon l'une des revendications 1 à 8, dans lequel la seconde région transmet la lumière visible. 10.- Le procédé selon l'une des revendications 1 à 9, dans lequel une seule cx- position est utilisée pour exposer la couche de photo-alignement. I1.- Le procédé selon l'une des revendications 1 à 10, dans lequel la couche de photo-alignement comprend un mélange de matériaux photosensibles photo- réagissant à la lumière de différentes gammes de longueur d'ondes. 12.- Un panneau d'affichage à cristaux liquides multidomaines comprenant: - un premier substrat et un second substrat; - un cristal liquide disposé entre le premier substrat et le second substrat; et - une couche photosensible recouvrant le premier substrat et présentant une pluralité de premiers domaines et une pluralité de seconds domaines, dans lesquels un alignement de molécules photosensibles dans la pluralité de premiers domaines est orthogonal à l'alignement de molécules photosensibles dans la pluralité des seconds domaines; - dans lequel la couche photosensible comprend un matériau sensible à la lu- mière ultraviolette et un matériau sensible à la lumière visible. 13.- Le panneau d'affichagc à cristaux liquides multidomaines selon la reven- dication 12, dans lequel le matériau sensible à la lumière ultraviolette comprend au moins l'un parmi PSCN-1 et PSCN-2. 14.- Un panneau d'affichage à cristaux liquides multidomaines selon l'une des revendications 12 ou 13, dans lequel le matériau sensible à la lumière visible comprend au moins l'un parmi l'orange de méthyle et le rouge de méthyle. 15.- Le panneau d'affichage à cristaux liquides multidomaines selon l'une des revendications 12 à 14, dans lequel la couche photosensible comprend un mélange du polymère PSCN-1 et d'un polymère AB. 16.- Le panneau d'affichage à cristaux liquides multidomaines selon l'une des revendications 12 à 15, dans lequel le second substrat comprend en outre une couche de polyimide et une pluralité de microsillons. 12 2768238 17.- ILe panneau d'affichage à cristaux liquides multidomaines selon l'une des revendications 12 à 16, dans lequel la couche photosensible comprend un mélange du polymère PSCN-2 et de 20 % d'orange de méthyle. 18.- Le panneau d'affichage à cristaux liquides multidomaines selon l'une des revendications 12 à 17, dans lequel la couche photosensible comprend un mélange du polymère PSCN-2 et 30 % de rouge de méthyle. 19.- Le panneau d'affichage à cristaux liquides multidomaines selon l'une des revendications 12 à 18, dans lequel la couche photosensible est exposée à la lumière ultraviolette et visible en utilisant une seule exposition. 20.- Le panneau d'affichage à cristaux liquides multidomaines selon l'une des revendications 12 à 19, dans lequel une bande d'absorption du matériau sensible à la lumière visible est dans une bande de transmission du matériau sensible à la lumière ultraviolette.